(57)【特許請求の範囲】
【請求項１】
リチウムイオン二次電池に用いられるバインダーであって、多官能単量体、アルキル基の炭素数が１〜３であるアルキルアクリレートおよびカルボキシル基含有単量体を含有する単量体成分を重合させてなるアクリレート系重合体を含有する樹脂粒子を含有し、前記単量体成分における多官能単量体の含有率が０．５〜５質量％であり、前記単量体成分におけるアルキル基の炭素数が１〜３であるアルキルアクリレートの含有率が２５〜９０質量％であり、前記単量体成分におけるカルボキシル基含有単量体の含有率が０．３〜１５質量％であり、前記アルキル基の炭素数が１〜３であるアルキルアクリレートとしてメチルアクリレートが用いられ、前記多官能単量体としてＮ−メチロール（メタ）アクリルアミドが用いられ、前記カルボキシル基含有単量体としてアクリル酸が用いられていることを特徴とするリチウムイオン二次電池の電極用バインダー。
【請求項２】
アクリレート系重合体のガラス転移温度が−５０〜３０℃である請求項１に記載のリチウムイオン二次電池の電極用バインダー。
【請求項３】
リチウムイオン二次電池に用いられるバインダーであって、樹脂粒子および水を含有し、当該樹脂粒子が請求項１または２に記載の樹脂粒子であることを特徴とするリチウムイオン二次電池の電極用バインダー。
【請求項４】
リチウムイオン二次電池の電極を形成するための水系電極組成物であって、請求項１〜３のいずれかに記載のリチウムイオン二次電池の電極用バインダーと電極活物質とを含有することを特徴とするリチウムイオン二次電池用水系電極組成物。
【請求項５】
集電体および電極合材層を含む電極であって、当該電極合材層が集電体上に形成され、当該電極合材層が請求項４に記載のリチウムイオン二次電池用水系電極組成物から形成されてなるリチウムイオン二次電池の電極。
【請求項６】
請求項５に記載のリチウムイオン二次電池の電極を含有するリチウムイオン二次電池。
【請求項７】
リチウムイオン二次電池に用いられる、アクリレート系重合体を含有する樹脂粒子を含有するバインダーを製造する方法であって、多官能単量体、アルキル基の炭素数が１〜３であるアルキルアクリレートおよびカルボキシル基含有単量体を含有する単量体成分を乳化重合させて前記樹脂粒子を製造する際に、前記単量体成分における多官能単量体の含有率を０．５〜５質量％に調整し、前記単量体成分におけるアルキル基の炭素数が１〜３であるアルキルアクリレートの含有率を２５〜９０質量％に調整し、前記単量体成分におけるカルボキシル基含有単量体の含有率を０．３〜１５質量％に調整し、前記アルキル基の炭素数が１〜３であるアルキルアクリレートとしてメチルアクリレートを用い、前記多官能単量体としてＮ−メチロール（メタ）アクリルアミドを用い、前記カルボキシル基含有単量体としてアクリル酸を用いることを特徴とするリチウムイオン二次電池の電極用バインダーの製造方法。
【発明の詳細な説明】
【技術分野】
【０００１】
本発明は、リチウムイオン二次電池の電極用バインダーに関する。さらに詳しくは、本発明は、活物質同士および活物質と集電体との結着性に優れ、優れた柔軟性を有する電極を形成するリチウムイオン二次電池の電極用バインダーおよびその製造方法、当該リチウムイオン二次電池の電極用バインダーを含有するリチウムイオン二次電池用水系電極組成物、当該リチウムイオン二次電池用水系電極組成物を用いて形成されるリチウムイオン二次電池の電極、および当該電極を含有するリチウムイオン二次電池に関する。
【背景技術】
【０００２】
従来、二次電池用水系電極バインダーとして種々のものが提案されている。それらのなかでエチレン性不飽和カルボン酸塩単量体由来の構造単位およびエチレン性不飽和カルボン酸エステル単量体由来の構造単位を含む水溶性高分子化合物を含有する水系電極組成物用バインダーは、活物質や導電助剤の分散性に優れるとともに活物質同士および活物質と集電体との結着性に優れていることから注目されている（例えば、特許文献１参照）。【０００３】
前記電極組成物用バインダーは、確かに活物質や導電助剤の分散性に優れるとともに活物質同士および活物質と集電体との結着性に優れているが、近年、さらに活物質同士および活物質と集電体との結着性に優れ、柔軟性に優れた正極を形成するリチウムイオン二次電池の電極用バインダーの開発が待ち望まれている。
【先行技術文献】
【特許文献】
【０００４】
【特許文献１】特開２０１５−１８７７６号公報
【発明の概要】
【発明が解決しようとする課題】
【０００５】
本発明は、前記従来技術に鑑みてなされたものであり、活物質同士および活物質と集電体との結着性に優れ、柔軟性に優れた電極を形成するリチウムイオン二次電池の電極用バインダーおよびその製造方法、当該リチウムイオン二次電池の電極用バインダーを含有するリチウムイオン二次電池用水系電極組成物、当該リチウムイオン二次電池用水系電極組成物を用いて形成されるリチウムイオン二次電池の電極、および当該電極を含有するリチウムイオン二次電池を提供することを課題とする。
【課題を解決するための手段】
【０００６】
本発明は、
（１）  リチウムイオン二次電池に用いられるバインダーであって、多官能単量体、アルキル基の炭素数が１〜３であるアルキルアクリレートおよびカルボキシル基含有単量体を含有する単量体成分を重合させてなるアクリレート系重合体を含有する樹脂粒子を含有し、前記単量体成分における多官能単量体の含有率が０．５〜５質量％であり、前記単量体成分におけるアルキル基の炭素数が１〜３であるアルキルアクリレートの含有率が２５〜９０質量％であり、前記単量体成分におけるカルボキシル基含有単量体の含有率が０．３〜１５質量％であり、前記アルキル基の炭素数が１〜３であるアルキルアクリレートとしてメチルアクリレートが用いられ、前記多官能単量体としてＮ−メチロール（メタ）アクリルアミドが用いられ、前記カルボキシル基含有単量体としてアクリル酸が用いられていることを特徴とするリチウムイオン二次電池の電極用バインダー、
（２）  アクリレート系重合体のガラス転移温度が−５０〜３０℃である前記（１）に記載のリチウムイオン二次電池の電極用バインダー、
（３）  リチウムイオン二次電池に用いられるバインダーであって、樹脂粒子および水を含有し、当該樹脂粒子が前記（１）または（２）に記載の樹脂粒子であることを特徴とするリチウムイオン二次電池用の電極用バインダー、
（４）  リチウムイオン二次電池の電極を形成するための水系電極組成物であって、前記（１）〜（３）のいずれかに記載のリチウムイオン二次電池の電極用バインダーと電極活物質とを含有することを特徴とするリチウムイオン二次電池用水系電極組成物、
（５）  集電体および電極合材層を含む電極であって、当該電極合材層が集電体上に形成され、当該電極合材層が前記（４）に記載のリチウムイオン二次電池用水系電極組成物から形成されてなるリチウムイオン二次電池の電極、
（６）  前記（５）に記載のリチウムイオン二次電池の電極を含有するリチウムイオン二次電池、および
（７）  リチウムイオン二次電池に用いられる、アクリレート系重合体を含有する樹脂粒子を含有するバインダーを製造する方法であって、多官能単量体、アルキル基の炭素数が１〜３であるアルキルアクリレートおよびカルボキシル基含有単量体を含有する単量体成分を乳化重合させて前記樹脂粒子を製造する際に、前記単量体成分における多官能単量体の含有率を０．５〜５質量％に調整し、前記単量体成分におけるアルキル基の炭素数が１〜３であるアルキルアクリレートの含有率を２５〜９０質量％に調整し、前記単量体成分におけるカルボキシル基含有単量体の含有率を０．３〜１５質量％に調整し、前記アルキル基の炭素数が１〜３であるアルキルアクリレートとしてメチルアクリレートを用い、前記多官能単量体としてＮ−メチロール（メタ）アクリルアミドを用い、前記カルボキシル基含有単量体としてアクリル酸を用いることを特徴とするリチウムイオン二次電池の電極用バインダーの製造方法
に関する。
【０００７】
なお、本明細書において、「（メタ）アクリレート」は、「アクリレート」または「メタクリレート」を意味し、「（メタ）アクリル」は、「アクリル」または「メタクリル」を意味する。
【発明の効果】
【０００８】
本発明のリチウムイオン二次電池の電極用バインダーは、活物質同士および活物質と集電体との結着性に優れ、柔軟性に優れた電極を形成することから、リチウムイオン二次電池の電極に好適に使用することができる。本発明のリチウムイオン二次電池用水系電極組成物、リチウムイオン二次電池の電極およびリチウムイオン二次電池は、前記リチウムイオン二次電池の電極用バインダーが用いられているので、活物質同士および活物質と集電体との結着性に優れ、電極が柔軟性に優れるという優れた効果を奏する。
【発明を実施するための形態】
【０００９】
本発明のリチウムイオン二次電池の電極用バインダーは、前記したように、多官能単量体およびアルキル基の炭素数が１〜３であるアルキルアクリレートを含有する単量体成分を重合させてなるアクリレート系重合体を含有する樹脂粒子を含有する。
【００１０】
本発明のリチウムイオン二次電池の電極用バインダーは、例えば、多官能単量体およびアルキル基の炭素数が１〜３であるアルキルアクリレートを含有する単量体成分を乳化重合させてアクリレート系重合体を含有する樹脂粒子を製造することにより、得ることができる。
【００１１】
本発明のリチウムイオン二次電池の電極用バインダーは、多官能単量体とアルキル基の炭素数が１〜３であるアルキルアクリレートとが併用されていることから、活物質同士および活物質と集電体との結着性に優れ、柔軟性に優れた電極を形成する。また、本発明のリチウムイオン二次電池の電極用バインダーは、多官能単量体とアルキル基の炭素数が１〜３であるアルキルアクリレートとが併用され、単量体成分に多官能単量体が所定の含有率で含まれている場合には、活物質同士および活物質と集電体との結着性にさらに優れている。
【００１２】
多官能単量体としては、例えば、エチレン性不飽和基、好ましくは(メタ)アクリロイル基を１個以上有し、架橋性基を有する単量体、エチレン性不飽和基、好ましくは(メタ)アクリロイル基を２個以上有する単量体などが挙げられる。前記架橋性基は、加熱条件下、酸性または塩基性条件下などの条件下で架橋反応を生じる官能基である。
【００１３】
エチレン性不飽和基、好ましくは(メタ)アクリロイル基を１個以上有し、架橋性基を有する単量体としては、例えば、Ｎ−メチロール（メタ）アクリルアミド、Ｎ−メトキシメチル（メタ）アクリルアミド、Ｎ−ｎ−ブトキシメチル（メタ）アクリルアミドなどのアミド基含有多官能単量体；グリシジル（メタ）アクリレートなどのエポキシ基含有(メタ)アクリレートなどのエポキシ基含有多官能単量体；γ−（メタ）アクリロキシプロピルトリメトキシシラン、γ−メタクリロキシプロピルメチルジメトキシシラン、γ−メタクリロキシプロピルメチルジエトキシシラン、γ−メタクリロキシプロピルトリエトキシシランなどのアルコキシシリル基含有（メタ）アクリレート；ビニルトリクロロシラン、ビニルトリス（β−メトキシエトキシ）シラン、ビニルトリメトキシシラン、ビニルトリエトキシシランなどのエチレン性不飽和基および架橋性基を有するケイ素原子含有単量体などが挙げられるが、本発明は、かかる例示のみに限定されるものではない。これらの単量体は、それぞれ単独で用いてもよく、２種類以上を併用してもよい。
【００１４】
エチレン性不飽和基、好ましくは(メタ)アクリロイル基を２個以上有する単量体としては、例えば、エチレングリコールジアクリレート、エチレングリコールジメタクリレート、トリエチレングリコールジアクリレート、トリエチレングリコールジメタクリレート、トリプロピレングリコールジアクリレート、トリプロピレングリコールジメタクリレート、トリメチロールプロパントリアクリレート、トリメチロールプロパントリメタクリレート、ペンタエリスリトールテトラアクリレート、ペンタエリスリトールテトラメタクリレートなどの２個以上の（メタ）アクリロイル基を有する単量体；ジビニルベンゼンなどのジビニル化合物などが挙げられるが、本発明は、かかる例示のみに限定されるものではない。これらの多官能単量体は、それぞれ単独で用いてもよく、２種類以上を併用してもよい。
【００１５】
多官能単量体のなかでは、活物質同士および活物質と集電体との結着性を向上させる観点から、アミド基含有多官能単量体が好ましく、Ｎ−メチロール（メタ）アクリルアミドがより好ましい。
【００１６】
単量体成分における多官能単量体の含有率は、樹脂粒子の強度を向上させるとともに、活物質同士および活物質と集電体との結着性を向上させる観点から、好ましくは０．５質量％以上、より好ましくは１質量％以上、さらに好ましくは１．５質量％以上であり、活物質同士および活物質と集電体との結着性を向上させる観点から、好ましくは５質量％以下、より好ましくは４質量％以下、さらに好ましくは３質量％以下である。
【００１７】
本発明においては、炭素数が１〜３であるアルキルアクリレートが用いられている点に、本発明の特徴の１つがある。本発明では、このように炭素数が１〜３であるアルキルアクリレートが用いられているので、活物質同士の結着性を向上させるとともに、活物質と集電体との結着性を向上させることができる。なお、炭素数が１〜３であるアルキルアクリレートの代わりに、当該アルキルアクリレートに類似している炭素数が１〜３であるアルキルメタクリレートを用いた場合には、活物質同士および活物質と集電体との結着性を十分に向上させることができない。
【００１８】
炭素数が１〜３であるアルキルアクリレートとしては、メチルアクリレート、エチルアクリレートおよびプロピルアクリレートが挙げられる。これらのアルキルアクリレートは、それぞれ単独で用いてもよく、２種類以上を併用してもよい。これらのアルキルアクリレートのなかでは、活物質同士および活物質と集電体との結着性を向上させる観点から、メチルアクリレートおよびエチルアクリレートが好ましく、メチルアクリレートがより好ましい。
【００１９】
単量体成分における炭素数が１〜３であるアルキルアクリレートの含有率は、凝集力を高めるとともに、活物質同士および活物質と集電体との結着性を向上させる観点から、好ましくは２５質量％以上、より好ましくは３０質量％以上、さらに好ましくは３５質量％以上であり、活物質同士および活物質と集電体との結着性を向上させる観点から、好ましくは９０質量％以下、より好ましくは８６質量％以下、さらに好ましくは８０質量％以下、さらに一層好ましくは７５質量％以下である。
【００２０】
なお、単量体成分には、当該単量体成分に用いられる単量体の合計量が１００質量％となるようにするために、多官能単量体およびアルキル基の炭素数が１〜３であるアルキルアクリレートの残部に当該多官能単量体およびアルキル基の炭素数が１〜３であるアルキルアクリレート以外の単官能の単量体（以下、他の単量体という）を用いることができる。
【００２１】
他の単量体としては、例えば、アルキル基の炭素数が１〜３であるアルキルメタクリレート、アルキル基の炭素数が４〜１８であるアルキル（メタ）アクリレート、カルボキシル基含有単量体、ニトリル基含有単量体、ニトリル基含有単量体以外の窒素原子含有単量体、脂環構造を有する単量体、水酸基含有（メタ）アクリレート、カルボニル基含有単量体、芳香族系単量体、フッ素原子含有単量体などが挙げられるが、本発明は、かかる例示のみに限定されるものではない。これらの単量体は、それぞれ単独で用いてもよく、２種類以上を併用してもよい。これらの単量体のなかでは、活物質同士および活物質と集電体との結着性を向上させる観点から、アルキル基の炭素数が４〜１８であるアルキル（メタ）アクリレート、カルボキシル基含有単量体およびニトリル基含有単量体が好ましい。
【００２２】
アルキル基の炭素数が１〜３であるアルキルメタクリレートとしては、メチルメタクリレート、エチルメタクリレートおよびプロピルメタクリレートが挙げられる。これらのアルキルメタクリレートは、それぞれ単独で用いてもよく、２種類以上を併用してもよい。これらのアルキルメタクリレートのなかでは、活物質同士および活物質と集電体との結着性を向上させる観点から、メチルメタクリレートおよびエチルメタクリレートが好ましく、メチルメタクリレートがより好ましい。
【００２３】
単量体成分におけるアルキル基の炭素数が１〜３であるアルキルメタクリレートの含有率は、０質量％以上であるが、樹脂粒子の凝集力を高め、活物質同士および活物質と集電体との結着性を向上させる観点から、好ましくは４０質量％以下、より好ましくは３５質量％以下であり、単量体成分におけるアルキル基の炭素数が１〜３であるアルキルメタクリレートが含まれていないことがさらに好ましい。
【００２４】
アルキル基の炭素数が４〜１８であるアルキル（メタ）アクリレートとしては、例えば、ｎ−ブチル（メタ）アクリレート、イソブチル（メタ）アクリレート、ｔｅｒｔ−ブチル（メタ）アクリレート、ｓｅｃ−ブチル（メタ）アクリレートなどのブチル（メタ）アクリレート、２−エチルヘキシル（メタ）アクリレート、トリデシル（メタ）アクリレート、ｎ−オクチル（メタ）アクリレート、ｎ−ラウリル（メタ）アクリレートなどが挙げられるが、本発明は、かかる例示のみに限定されるものではない。これらのアルキル（メタ）アクリレートは、それぞれ単独で用いてもよく、２種類以上を併用してもよい。これらのアルキル（メタ）アクリレートのなかでは、活物質同士および活物質と集電体との結着性を向上させる観点から、アルキル基の炭素数が４〜１２、なかでも４〜８であるアルキル（メタ）アクリレートが好ましく、ｎ−ブチル（メタ）アクリレート、ｔｅｒｔ−ブチル（メタ）アクリレートおよび２−エチルヘキシル（メタ）アクリレートがより好ましい。
【００２５】
単量体成分におけるアルキル基の炭素数が４〜１８であるアルキル（メタ）アクリレートの含有率は、樹脂粒子の柔軟性を高め、活物質同士および活物質と集電体との結着性を向上させる観点から、好ましくは５質量％以上、より好ましくは１０質量％以上、さらに好ましくは１５質量％以上、さらに一層好ましくは２０質量％以上であり、活物質同士および活物質と集電体との結着性を向上させる観点から、好ましくは７０質量％以下、より好ましくは６５質量％以下、さらに好ましくは６０質量％以下である。
【００２６】
カルボキシル基含有単量体としては、例えば、(メタ)アクリル酸、マレイン酸、フマル酸、イタコン酸などが挙げられるが、本発明は、かかる例示のみに限定されるものではない。これらのカルボキシル基含有単量体は、それぞれ単独で用いてもよく、２種類以上を併用してもよい。カルボキシル基含有単量体のなかでは、活物質同士および活物質と集電体との結着性を向上させる観点から、(メタ)アクリル酸が好ましい。
【００２７】
単量体成分におけるカルボキシル基含有単量体の含有率は、樹脂粒子の分散安定性を高め、活物質同士および活物質と集電体との結着性を向上させる観点から、好ましくは０．３質量％以上、より好ましくは０．５質量％以上、さらに好ましくは１質量％以上であり、活物質同士および活物質と集電体との結着性を向上させる観点から、好ましくは１５質量％以下、より好ましくは１０質量％以下、さらに好ましくは５質量％以下である。
【００２８】
ニトリル基含有単量体としては、例えば、（メタ）アクリロニトリルなどが挙げられるが、本発明は、かかる例示のみに限定されるものではない。これらのニトリル基含有単量体は、それぞれ単独で用いてもよく、２種類以上を併用してもよい。ニトリル基含有単量体のなかでは、活物質同士および活物質と集電体との結着性を向上させる観点から、アクリロニトリルが好ましい。
【００２９】
単量体成分におけるニトリル基含有単量体の含有率は、０質量％以上であるが、樹脂粒子の凝集力を高め、活物質同士および活物質と集電体との結着性を向上させる観点から、好ましくは０．３質量％以上、より好ましくは０．５質量％以上、さらに好ましくは１質量％以上であり、活物質同士および活物質と集電体との結着性を向上させる観点から、好ましくは１５質量％以下、より好ましくは１０質量％以下、さらに好ましくは５質量％以下である。
【００３０】
ニトリル基含有単量体以外の窒素原子含有単量体としては、例えば、（メタ）アクリルアミド、Ｎ，Ｎ−ジメチルアミノプロピル（メタ）アクリルアミドなどの（メタ）アクリルアミド化合物、ジメチルアミノエチル（メタ）アクリレート、ジエチルアミノエチル（メタ）アクリレートなどの窒素原子含有（メタ）アクリレートなどが挙げられるが、本発明は、かかる例示のみに限定されるものではない。これらの窒素原子含有単量体は、それぞれ単独で用いてもよく、２種類以上を併用してもよい。前記窒素原子含有単量体のなかでは、集電体に対する結着性を向上させる観点から、（メタ）アクリルアミド化合物および窒素原子含有（メタ）アクリレートが好ましく、（メタ）アクリルアミド化合物がより好ましく、（メタ）アクリルアミドがさらに好ましい。
【００３１】
単量体成分におけるニトリル基含有単量体以外の窒素原子含有単量体の含有率は、０質量％以上であるが、樹脂粒子の凝集力および弾性を高め、集電体に対する結着性を向上させる観点から、好ましくは０．３質量％以上、より好ましくは０．５質量％以上、さらに好ましくは１質量％以上であり、集電体に対する結着性を向上させる観点から、好ましくは２０質量％以下、より好ましくは１５質量％以下、さらに好ましくは１０質量％以下である。
【００３２】
脂環構造を有する単量体において、脂環構造は、好ましくは炭素数が４〜２０のシクロアルキル基、より好ましくは炭素数が４〜１０のシクロアルキル基である。脂環構造を有する単量体としては、例えば、シクロアルキル（メタ）アクリレート、シクロアルキルアルキル（メタ）アクリレートなどが挙げられ、これらの単量体は、それぞれ単独で用いてもよく、２種類以上を併用してもよい。また、これらの単量体は、置換基を有していてもよい。置換基としては、例えば、メチル基、ｔｅｒｔ−ブチル基などのアルキル基、ニトロ基、ニトリル基、アルコキシ基、アシル基、スルホン基、ヒドロキシル基、ハロゲン原子などが挙げられるが、本発明は、かかる例示のみに限定されるものではない。
【００３３】
シクロアルキル（メタ）アクリレートとしては、例えば、イソボルニル（メタ）アクリレート、シクロヘキシル（メタ）アクリレートなどのシクロアルキル基の炭素数が好ましくは４〜２０、より好ましくは４〜１０のシクロアルキル（メタ）アクリレートなどが挙げられるが、本発明は、かかる例示のみに限定されるものではない。これらのシクロアルキル（メタ）アクリレートは、それぞれ単独で用いてもよく、２種類以上を併用してもよい。シクロアルキルアルキル（メタ）アクリレートとしては、例えば、シクロヘキシルメチル（メタ）アクリレート、シクロヘキシルエチル（メタ）アクリレート、シクロヘキシルプロピル（メタ）アクリレート、４−メチルシクロヘキシルメチル（メタ）アクリレートなどのシクロアルキル基の炭素数が好ましくは４〜２０、より好ましくは４〜１０であり、アルキル基の炭素数が１〜４であるシクロアルキルアルキル（メタ）アクリレートなどが挙げられ、これらのシクロアルキルアルキル（メタ）アクリレートは、それぞれ単独で用いてもよく、２種類以上を併用してもよい。
【００３４】
脂環構造を有する単量体のなかでは、炭素数が４〜２０のシクロアルキル基を有するシクロアルキル（メタ）アクリレートが好ましく、炭素数が４〜１０のシクロアルキル基を有するシクロアルキル（メタ）アクリレートがより好ましく、イソボルニル（メタ）アクリレートおよびシクロヘキシル（メタ）アクリレートがさらに好ましい。
【００３５】
水酸基含有（メタ）アクリレートとしては、例えば、２−ヒドロキシエチル（メタ）アクリレート、２−ヒドロキシプロピル（メタ）アクリレート、３−ヒドロキシプロピル（メタ）アクリレート、２−ヒドロキシブチル（メタ）アクリレート、４−ヒドロキシブチル（メタ）アクリレート、グリセリンモノ（メタ）アクリレートなどのエステル基の炭素数が１〜１８の水酸基含有（メタ）アクリレートなどが挙げられるが、本発明は、かかる例示のみに限定されるものではない。これらの単量体は、それぞれ単独で用いてもよく、２種類以上を併用してもよい。これらの水酸基含有（メタ）アクリレートのなかでは、２−ヒドロキシエチル（メタ）アクリレートおよびグリセリンモノ（メタ）アクリレートが好ましく、２−ヒドロキシエチル（メタ）アクリレートがより好ましい。
【００３６】
カルボニル基含有単量体としては、例えば、アクロレイン、メタクロレイン、ホウミルスチロール、ビニルエチルケトン、アクリルオキシアルキルプロペナール、メタクリルオキシアルキルプロペナール、アセトニルアクリレート、アセトニルメタクリレート、ダイアセトンアクリレート、ダイアセトンメタクリレート、ダイアセトンアクリルアミド、ダイアセトンメタクリルアミド、２−ヒドロキシプロピルアクリレートアセチルアセテート、２−ヒドロキシプロピルメタクリレートアセチルアセテート、ブタンジオール−１，４−アクリレートアセチルアセテート、２−（アセトアセトキシ）エチルアクリレート、２−（アセトアセトキシ）エチルメタクリレートなどが挙げられるが、本発明は、かかる例示のみに限定されるものではない。これらのカルボニル基含有単量体は、それぞれ単独で用いてもよく、２種類以上を併用してもよい。
【００３７】
芳香族系単量体としては、例えば、スチレン、α−メチルスチレン、ｐ−メチルスチレン、ｔｅｒｔ−メチルスチレン、クロロスチレン、アラルキル（メタ）アクリレート、ビニルトルエンなどが挙げられるが、本発明は、かかる例示のみに限定されるものではない。アラルキル（メタ）アクリレートとしては、例えば、ベンジル（メタ）アクリレート、フェニルエチル（メタ）アクリレート、メチルベンジル（メタ）アクリレート、ナフチルメチル（メタ）アクリレートなどの炭素数が７〜１８のアラルキル基を有するアラルキル（メタ）アクリレートなどが挙げられるが、本発明は、かかる例示のみに限定されるものではない。これらの芳香族系単量体は、それぞれ単独で用いてもよく、２種類以上を併用してもよい。
【００３８】
フッ素原子含有単量体としては、例えば、トリフルオロエチル（メタ）アクリレート、テトラフルオロプロピル（メタ）アクリレート、オクタフルオロペンチル（メタ）アクリレートなどのアルキル基の水素原子がフッ素原子で置換されたアルキル（メタ）アクリレートなどが挙げられるが、本発明は、かかる例示のみに限定されるものではない。これらの単量体は、それぞれ単独で用いてもよく、２種類以上を併用してもよい。
【００３９】
単量体成分に用いられる多官能単量体以外のアルキル（メタ）アクリレートが、活物質同士および活物質と集電体との結着性に優れ、優れた柔軟性を有する電極を形成するリチウムイオン二次電池の電極用バインダーを得る観点から、アクリロイル基を有することが好ましい。
【００４０】
前記単量体成分のなかでは、活物質同士および活物質と集電体との結着性に優れ、優れた柔軟性を有する電極を形成するリチウムイオン二次電池の電極用バインダーを得る観点から、例えば、多官能単量体として、Ｎ−メチロール（メタ）アクリルアミドなどのアミド基含有多官能単量体またはグリシジル（メタ）アクリレート０．５〜５質量％を含有し、当該多官能単量体以外の単量体として、アルキル基の炭素数が１〜３であるアルキルアクリレート２５〜９０質量％、ブチルアクリレート０〜７０質量％、アクリル酸０．３〜１５質量％およびアクリロニトリル０〜１０質量％を含有する単量体成分が好ましい。
【００４１】
単量体成分を乳化重合させる方法としては、例えば、メタノールなどの低級アルコールなどの水溶性有機溶媒と水とを含む水性媒体、水などの媒体中に乳化剤を溶解させ、加熱撹拌下で単量体成分および重合開始剤を滴下させる方法、乳化剤および水を用いてあらかじめ乳化させておいた単量体成分を水または水性媒体に滴下させる方法などが挙げられるが、本発明は、かかる方法のみに限定されるものではない。なお、媒体の量は、得られる樹脂エマルションに含まれる不揮発分量を考慮して適宜設定すればよい。
【００４２】
乳化剤としては、アニオン性乳化剤、ノニオン性乳化剤、カチオン性乳化剤、両性乳化剤、高分子乳化剤、反応性乳化剤などが挙げられ、これらの乳化剤は、それぞれ単独で用いてもよく、２種類以上を併用してもよい。
【００４３】
アニオン性乳化剤としては、例えば、アンモニウムドデシルサルフェート、ナトリウムドデシルサルフェートなどのアルキルサルフェート塩；アンモニウムドデシルスルホネート、ナトリウムドデシルスルホネートなどのアルキルスルホネート塩；アンモニウムドデシルベンゼンスルホネート、ナトリウムドデシルナフタレンスルホネートなどのアルキルアリールスルホネート塩；ポリオキシエチレンアルキルサルフェート塩；ポリオキシエチレンアルキルアリールサルフェート塩；ジアルキルスルホコハク酸塩；アリールスルホン酸−ホルマリン縮合物；アンモニウムラウリレート、ナトリウムステアリレートなどの脂肪酸塩などが挙げられるが、本発明は、かかる例示のみに限定されるものではない。
【００４４】
ノニオン性乳化剤としては、例えば、ポリオキシエチレンアルキルエーテル、ポリオキシエチレンアルキルアリールエーテル、ポリエチレングリコールとポリプロピレングリコールとの縮合体、ソルビタン脂肪酸エステル、ポリオキシエチレンソルビタン脂肪酸エステル、脂肪酸モノグリセライド、エチレンオキサイドと脂肪族アミンとの縮合体などが挙げられるが、本発明は、かかる例示のみに限定されるものではない。
【００４５】
カチオン性乳化剤としては、例えば、ドデシルアンモニウムクロライドなどのアルキルアンモニウム塩などが挙げられるが、本発明は、かかる例示のみに限定されるものではない。
【００４６】
両性乳化剤としては、例えば、ベタインエステル型乳化剤などが挙げられるが、本発明は、かかる例示のみに限定されるものではない。
【００４７】
高分子乳化剤としては、例えば、ポリアクリル酸ナトリウムなどのポリ（メタ）アクリル酸塩；ポリビニルアルコール；ポリビニルピロリドン；ポリヒドロキシエチルアクリレートなどのポリヒドロキシアルキル（メタ）アクリレート；これらの重合体を構成する単量体のうちの１種類以上の単量体を共重合成分とする重合体などが挙げられるが、本発明は、かかる例示のみに限定されるものではない。
【００４８】
反応性乳化剤としては、例えば、プロペニル−アルキルスルホコハク酸エステル塩、（メタ）アクリル酸ポリオキシエチレンスルホネート塩、（メタ）アクリル酸ポリオキシエチレンホスフォネート塩〔例えば、三洋化成工業（株）製、商品名：エレミノールＲＳ−３０など〕、ポリオキシエチレンアルキルプロペニルフェニルエーテルスルホネート塩〔例えば、第一工業製薬（株）製、商品名：アクアロンＨＳ−１０など〕、アリルオキシメチルアルキルオキシポリオキシエチレンのスルホネート塩〔例えば、第一工業製薬（株）製、商品名：アクアロンＫＨ−１０など〕、アリルオキシメチルノニルフェノキシエチルヒドロキシポリオキシエチレンのスルホネート塩〔例えば、（株）ＡＤＥＫＡ製、商品名：アデカリアソープＳＥ−１０など〕、アリルオキシメチルアルコキシエチルヒドロキシポリオキシエチレン硫酸エステル塩〔例えば、（株）ＡＤＥＫＡ製、商品名：アデカリアソープＳＲ−１０、ＳＲ−３０など〕、ビス（ポリオキシエチレン多環フェニルエーテル）メタクリレート化スルホネート塩〔例えば、日本乳化剤（株）製、商品名：アントックスＭＳ−６０など〕、アリルオキシメチルアルコキシエチルヒドロキシポリオキシエチレン〔例えば、（株）ＡＤＥＫＡ製、商品名：アデカリアソープＥＲ−２０など〕、ポリオキシエチレンアルキルプロペニルフェニルエーテル〔例えば、第一工業製薬（株）製、商品名：アクアロンＲＮ−２０など〕、アリルオキシメチルノニルフェノキシエチルヒドロキシポリオキシエチレン〔例えば、（株）ＡＤＥＫＡ製、商品名：アデカリアソープＮＥ−１０など）などが挙げられるが、本発明は、かかる例示のみに限定されるものではない。
【００４９】
単量体成分１００質量部あたりの乳化剤の量は、単重合安定性を向上させる観点から、好ましくは０．５質量部以上、より好ましくは１質量部以上であり、活物質同士および活物質と集電体との結着性を向上させる観点から、好ましくは１０質量部以下、より好ましくは７質量部以下、さらに好ましくは５質量部以下である。
【００５０】
重合開始剤としては、例えば、アゾビスイソブチロニトリル、２，２−アゾビス（２−メチルブチロニトリル）、２，２−アゾビス（２，４−ジメチルバレロニトリル）、２，２−アゾビス（２―ジアミノプロパン）ハイドロクロライド、４，４−アゾビス（４−シアノ吉草酸）、２，２−アゾビス（２−メチルプロピオンアミジン）などのアゾ化合物；過硫酸アンモニウム、過硫酸カリウムなどの過硫酸塩；過酸化水素、ベンゾイルパーオキサイド、パラクロロベンゾイルパーオキサイド、ラウロイルパーオキサイド、過酸化アンモニウムなどの過酸化物などが挙げられるが、本発明は、かかる例示のみに限定されるものではない。これらの重合開始剤は、それぞれ単独で用いてもよく、２種類以上を併用してもよい。
【００５１】
単量体成分１００質量部あたりの重合開始剤の量は、重合速度を高め、未反応の単量体成分の残存量を低減させる観点から、好ましくは０．０５質量部以上、より好ましくは０．１質量部以上であり、活物質同士および活物質と集電体との結着性を向上させる観点から、好ましくは１質量部以下、より好ましくは０．５質量部以下である。
【００５２】
重合開始剤の添加方法は、特に限定されない。その添加方法としては、例えば、一括仕込み、分割仕込み、連続滴下などが挙げられる。また、重合反応の終了時期を早める観点から、単量体成分を反応系内に添加する終了前またはその終了後に、重合開始剤の一部をフラスコ内に添加してもよい。
【００５３】
なお、重合開始剤の分解を促進するために、例えば、二亜硫酸ナトリウム、亜硫酸水素ナトリウムなどの還元剤、硫酸第一鉄などの遷移金属塩などの重合開始剤の分解剤を反応系内に適量で添加してもよい。
【００５４】
また、反応系内には、必要により、例えば、ｔｅｒｔ−ドデシルメルカプタンなどのチオール基を有する化合物などの連鎖移動剤、ｐＨ緩衝剤、キレート剤、造膜助剤などの添加剤をフラスコ内に添加してもよい。単量体成分１００質量部あたりの添加剤の量は、その種類によって異なるので一概には決定することができないが、通常、好ましくは０．０１〜５質量部、より好ましくは０．１〜３質量部である。
【００５５】
単量体成分を乳化重合させる際の雰囲気は、特に限定されないが、重合開始剤の効率を高める観点から、窒素ガスなどの不活性ガスであることが好ましい。
【００５６】
単量体成分を乳化重合させる際の重合温度は、特に限定がないが、通常、好ましくは５０〜１００℃、より好ましくは６０〜９５℃である。重合温度は、一定であってもよく、重合反応の途中で変化させてもよい。
【００５７】
単量体成分を乳化重合させる重合時間は、特に限定がなく、重合反応の進行状況に応じて適宜設定すればよいが、通常、２〜９時間程度である。
【００５８】
以上のようにして単量体成分を乳化重合させることにより、アクリレート系重合体を含有する樹脂粒子（エマルション粒子）が得られる。
【００５９】
前記樹脂粒子を構成しているアクリレート系重合体は、架橋構造を有していてもよい。アクリレート系重合体の重量平均分子量は、活物質同士および活物質と集電体との結着性を向上させる観点から、好ましくは１０万以上、より好ましくは３０万以上、さらに好ましくは５５万以上、さらに一層好ましくは６０万以上である。アクリレート系重合体の重量平均分子量の上限値は、架橋構造を有する場合、その重量平均分子量を測定することが困難なため、特に限定されないが、架橋構造を有しない場合には、５００万以下であることが好ましい。
【００６０】
なお、本明細書において、アクリレート系重合体の重量平均分子量は、ゲルパーミエイションクロマトグラフィー〔東ソー（株）製、品番：ＨＬＣ−８１２０ＧＰＣ、カラム：ＴＳＫｇｅｌ  Ｇ−５０００ＨＸＬとＴＳＫｇｅｌ  ＧＭＨＸＬ−Ｌとを直列に使用〕を用いて測定された重量平均分子量（ポリスチレン換算）を意味する。
【００６１】
アクリレート系重合体のガラス転移温度は、電池の充放電特性を向上させる観点から、好ましくは−５０℃以上、より好ましくは−４５℃以上、さらに好ましくは−４０℃以上であり、活物質同士および活物質と集電体との結着性を向上させる観点から、好ましくは３０℃以下、より好ましくは２０℃以下、さらに好ましくは１０℃以下、さらに一層好ましくは０℃以下である。アクリレート系重合体のガラス転移温度は、単量体成分に使用される単量体の組成を調整することにより、容易に調節することができる。
【００６２】
なお、本発明において、アクリレート系重合体のガラス転移温度は、当該アクリレート系重合体を構成する単量体成分に使用されている単量体の単独重合体のガラス転移温度を用いて、式：
１／Ｔｇ＝Σ（Ｗｍ／Ｔｇｍ）／１００
〔式中、Ｗｍは重合体を構成する単量体成分における単量体ｍの含有率(質量％)、Ｔｇｍは単量体ｍの単独重合体のガラス転移温度（絶対温度：Ｋ）を示す〕で表されるフォックス（Ｆｏｘ）の式に基づいて求められた温度を意味する。
【００６３】
単独重合体のガラス転移温度は、例えば、ｎ−ブチルアクリレートの単独重合体では−５６℃、メチルアクリレートの単独重合体では９℃、アクリル酸の単独重合体では９５℃、メチルメタクリレートの単独重合体では１０５℃、エチルアクリレートの単独重合体では−２２℃、アクリロニトリルの単独重合体体では９６℃である。
【００６４】
本発明においては、アクリレート系重合体のガラス転移温度は、前記フォックス（Ｆｏｘ）の式に基づいて求められたガラス転移温度を意味する。アクリレート系重合体のガラス転移温度の実測値は、前記フォックス（Ｆｏｘ）の式に基づいて求められた値と同じであることが好ましい。アクリレート系重合体のガラス転移温度の実測値は、例えば、ＤＳＣ（示差走査熱量測定装置）、ＤＴＡ（示差熱分析装置）、ＴＭＡ（熱機械測定装置）などによって測定することができる。
【００６５】
なお、特殊単量体、多官能単量体などのように、その単独重合体のガラス転移温度が不明である単量体については、ガラス転移温度が判明している単量体のみを用いてアクリレート系重合体のガラス転移温度が求められる。
【００６６】
樹脂粒子の平均粒子径は、樹脂粒子自体の機械的安定性を向上させる観点から、好ましくは５０ｎｍ以上、より好ましくは１００ｎｍ以上であり、活物質同士および活物質と集電体との結着性を向上させる観点から、好ましくは３００ｎｍ以下、より好ましくは２５０ｎｍ以下、さらに好ましくは２００ｎｍ以下である。
【００６７】
なお、本明細書において、樹脂粒子の平均粒子径は、動的光散乱法による粒度分布測定器〔パーティクル・サイジング・システムズ（Ｐａｒｔｉｃｌｅ  Ｓｉｚｉｎｇ  Ｓｙｓｔｅｍｓ）社製、商品名：ＮＩＣＯＭＰ  Ｍｏｄｅｌ  ３８０）を用いて測定された体積平均粒子径を意味する。
【００６８】
樹脂エマルションにおける不揮発分量は、生産性を向上させる観点から、好ましくは３０質量％以上、より好ましくは４０質量％以上であり、取り扱い性を向上させる観点から、好ましくは７０質量％以下、より好ましくは６０質量％以下である。
【００６９】
なお、樹脂エマルションにおける不揮発分量は、樹脂エマルション１ｇを秤量し、熱風乾燥機で１５０℃の温度で３０分間乾燥させ、得られた残渣を不揮発分とし、式：
〔樹脂エマルションにおける不揮発分量（質量％）〕
＝（〔残渣の質量〕÷〔樹脂エマルション１ｇ〕）×１００
に基づいて求められた値を意味する。
【００７０】
以上のようにして樹脂粒子を含有する樹脂エマルションを得ることができる。当該樹脂粒子を含有する樹脂エマルションは、そのままの状態で電極用バインダーに好適に使用することができるものである。
【００７１】
したがって、本発明のリチウムイオン二次電池の電極用バインダーは、樹脂粒子が水中に分散した形態および樹脂粒子が乾燥された状態のいずれであってもよい。また、本発明のリチウムイオン二次電池の電極用バインダーは、水溶性有機溶媒を含有していてもよい。水溶性有機溶媒としては、例えば、水溶性アルコール、水溶性ケトン化合物、水溶性エーテル化合物などが挙げられるが、本発明は、かかる例示のみに限定されるものではない。
【００７２】
なお、本発明の電極用バインダーには、本発明の目的が阻害されない範囲内で、他の樹脂成分および樹脂粒子が含まれていてもよい。
【００７３】
本発明のリチウムイオン二次電池用水系電極組成物は、リチウムイオン二次電池の電極を形成するための水系電極組成物であり、バインダーおよび電極活物質を含有し、当該バインダーが前記電極用バインダーであることを特徴とする。
【００７４】
本発明のリチウムイオン二次電池用水系電極組成物は、例えば、前記電極用バインダー、電極活物質、および必要により他の成分を混合することによって調製することができる。
【００７５】
リチウムイオン二次電池用水系電極組成物には、リチウムイオン二次電池用水系正極組成物およびリチウムイオン二次電池用水系負極組成物がある。本発明の電極用バインダーは、いずれの組成物にも用いることができるが、リチウムイオン二次電池用水系正極組成物に好適に使用することができる。
【００７６】
リチウムイオン二次電池用水系正極組成物は、正極を形成する際に用いられるリチウムイオン二次電池用水系電極組成物であり、必須成分として、前記電極用バインダーのほか、正極活物質および導電助剤を含有する。
【００７７】
リチウムイオン二次電池用水系正極組成物の不揮発分における電極用バインダーの不揮発分の含有率は、リチウムイオン二次電池の出力特性および電気特性を向上させる観点から、好ましくは０．２〜３質量％、より好ましくは０．３〜２．５質量％である。
【００７８】
リチウムイオン二次電池用水系正極組成物に用いられる正極活物質は、リチウムイオンを吸蔵ないし放出することができる正極活物質であることが好ましい。リチウムイオンを吸蔵ないし放出することができる化合物としては、リチウムを含有する金属酸化物が挙げられる。リチウムを含有する金属酸化物としては、例えば、コバルト酸リチウム、リン酸鉄リチウム、リン酸マンガンリチウム、マンガン酸リチウム、ニッケルマンガンコバルト酸リチウム、リチウムニッケルコバルトアルミニウム複合酸化物などが挙げられるが、本発明は、かかる例示のみに限定されるものではない。これらの正極活物質は、それぞれ単独で用いてもよく、２種類以上を併用してもよい。
【００７９】
リチウムイオン二次電池用水系正極組成物の不揮発分における正極活物質の含有率は、リチウムイオン二次電池の出力特性および電気特性を向上させる観点から、好ましくは７０〜９８．８質量％、より好ましくは８０〜９８．３質量％である。
【００８０】
導電助剤は、リチウムイオン二次電池の出力を向上させるために用いられる。導電助剤には、主として導電性カーボンが用いられる。導電性カーボンとしては、例えば、カーボンブラック、ファイバー状カーボン、黒鉛などが挙げられるが、本発明は、かかる例示のみに限定されるものではない。これらの導電助剤の中では、カーボンブラックが好ましい。カーボンブラックとしては、例えば、ケッチェンブラック、アセチレンブラックなどが挙げられるが、本発明は、かかる例示のみに限定されるものではない。
【００８１】
リチウムイオン二次電池用水系正極組成物の不揮発分における導電助剤の含有率は、リチウムイオン二次電池の出力特性および電気特性を向上させる観点から、好ましくは１〜２０質量％、より好ましくは１．５〜１０質量％である。
【００８２】
リチウムイオン二次電池用水系正極組成物には、他の成分として、必要により、例えば、（メタ）アクリル系ポリマー、ニトリル系ポリマー、ジエン系ポリマーなどの非フッ素系ポリマー、ポリテトラフルオロエチレンなどのフッ素系ポリマーなどのポリマー、アニオン性界面活性剤、ノニオン性界面活性剤、カチオン性界面活性剤などの界面活性剤；スチレン−マレイン酸共重合体、ポリビニルピロリドンなどの高分子分散剤などの分散剤、カルボキシメチルセルロース、ヒドロキシエチルセルロース、ポリビニルアルコール、ポリアクリル酸（塩）、アルカリ可溶型（メタ）アクリル酸−（メタ）アクリル酸エステル共重合体などの増粘剤、防腐剤などを含有させてもよい。リチウムイオン二次電池用水系正極組成物の不揮発分における他の成分の含有率は、好ましくは０〜１５質量％、より好ましくは０〜１０質量％である。
【００８３】
粘度計〔東機産業（株）製、品番：ＴＶＢ−１０〕を用い、２５±１℃の温度で３０ｒｐｍの条件で測定したときのリチウムイオン二次電池用水系正極組成物の粘度は、塗工作業性を向上させる観点から、好ましくは１〜２０Ｐａ・ｓであり、より好ましくは２〜１５Ｐａ・ｓである。リチウムイオン二次電池用水系正極組成物の粘度は、当該リチウムイオン二次電池用水系正極組成物に含有される水の量、増粘剤の量などを調製することにより、容易に調節することができる。
【００８４】
また、リチウムイオン二次電池用水系正極組成物の２５℃でのｐＨは、集電体の腐食を抑制する観点から、好ましくは６〜１１である。なお、前記ｐＨは、ガラス電極式水素イオン温度計〔（株）堀場製作所製、品番：Ｆ−２１〕を用いて測定したときの値である。
【００８５】
リチウムイオン二次電池用水系正極組成物は、例えば、電極用バインダー、正極活物質、導電助剤および必要により他の成分を混合し、ビーズミル、ボールミル、攪拌型混合機などを用いて分散させることによって得ることができる。
【００８６】
リチウムイオン二次電池用水系負極組成物には、本発明の電極用バインダーおよび前記導電助剤を用いることができる。リチウムイオン二次電池用水系負極組成物は、負極を形成する際に用いられるリチウムイオン二次電池用水系電極組成物であり、必須成分として、前記電極用バインダーのほか、負極活物質を含有する。
【００８７】
リチウムイオン二次電池用水系負極組成物の不揮発分における電極用バインダーの不揮発分の含有率は、リチウムイオン二次電池の出力特性および電気特性を向上させる観点から、好ましくは０．３〜４質量％、より好ましくは０．５〜２．５質量％である。
【００８８】
リチウムイオン二次電池用水系負極組成物の不揮発分における導電助剤の含有率は、リチウムイオン二次電池の出力特性および電気特性を向上させる観点から、好ましくは１〜２０質量％、より好ましくは１．５〜１０質量％である。
【００８９】
リチウムイオン二次電池用水系負極組成物に用いられる負極活物質としては、例えば、グラファイト、天然黒鉛、人造黒鉛などの炭素材料、ポリアセン系導電性ポリマー、チタン酸リチウムなどの複合金属酸化物、リチウム合金、シリコン系材料などが挙げられるが、本発明は、かかる例示のみに限定されるものではない。これらの負極活物質は、それぞれ単独で用いてもよく、２種類以上を併用してもよい。これらの負極活物質のなかでは、炭素材料および／またはチタン酸リチウムが好ましい。負極活物質における炭素材料および／またはチタン酸リチウムの含有率は、好ましくは５０〜１００質量％、より好ましくは７０〜１００質量％、さらに好ましくは８０〜１００質量％である。
【００９０】
リチウムイオン二次電池用水系負極組成物の不揮発分における負極活物質の含有率は、リチウムイオン二次電池の出力特性および電気特性を向上させる観点から、好ましくは８５〜９９．７質量％、より好ましくは９０〜９９．５質量％である。
【００９１】
リチウムイオン二次電池用水系負極組成物には、必要により、例えば、分散剤、増粘剤、防腐剤などの他の成分を含有させてもよい。リチウムイオン二次電池用水系負極組成物の不揮発分における他の成分の含有率は、リチウムイオン二次電池の出力特性および電気特性を向上させる観点から、好ましくは０〜１５質量％、より好ましくは０〜１０質量％である。
【００９２】
リチウムイオン二次電池用水系負極組成物は、例えば、電極用バインダー、負極活物質、導電助剤および必要により他の成分を混合し、ビーズミル、ボールミル、攪拌型混合機などを用いて分散させることによって得ることができる。
【００９３】
リチウムイオン二次電池用電極は、集電体および電極合材層を含み、当該電極合材層が集電体上に形成されており、当該電極合材層が前記リチウムイオン二次電池用水系電極組成物から形成されている。リチウムイオン二次電池用電極には、リチウムイオン二次電池用正極およびリチウムイオン二次電池用負極が含まれる。
【００９４】
リチウムイオン二次電池用正極は、正極集電体上にリチウムイオン二次電池用水系正極組成物から形成された正極合材層を有する。正極は、例えば、正極集電体にリチウムイオン二次電池用水系正極組成物を塗布し、乾燥させて電極合材層を形成させることによって製造することができる。なお、正極には、必要により、例えば、金型プレス、ロールプレスなどを用いて加圧処理を施してもよい。
【００９５】
正極集電体に用いられる金属としては、例えば、鉄、銅、アルミニウム、ニッケル、ステンレス鋼、チタン、タンタル、金、白金などが挙げられるが、これらのなかではアルミニウムが好ましい。なお、正極集電体の形状や寸法は、特に制限されない。
【００９６】
リチウムイオン二次電池用負極は、負極集電体上にリチウムイオン二次電池用水系負極組成物から形成された負極合材層を有する。負極は、例えば、負極集電体にリチウムイオン二次電池用水系負極組成物を塗布し、乾燥させて電極合材層を形成させることによって製造することができる。なお、負極には、必要により、例えば、金型プレス、ロールプレスなどを用いて加圧処理を施してもよい。負極集電体に用いられる金属としては、例えば、鉄、銅、アルミニウム、ニッケル、ステンレス鋼、チタン、タンタル、金、白金などがあげられるが、これらのなかでは銅が好ましい。なお、負極集電体の形状や寸法は特に制限されない。
【００９７】
セパレータとしては、例えば、ポリエチレン、ポリプロピレンなどのポリオレフィン樹脂、フッ素樹脂などの樹脂からなるフィルムを用いることができる。
【００９８】
電解液には、支持電解質を有機溶媒に溶解させた電解液を用いることができる。支持電解質としては、リチウム塩が用いられる。リチウム塩としては、例えば、ＬｉＰＦ6、ＬｉＡｓＦ6、ＬｉＢＦ4、ＬｉＳｂＦ6、ＬｉＡｌＣｌ4、ＬｉＣｌＯ4、ＣＦ3ＳＯ3Ｌｉ、Ｃ4Ｆ9ＳＯ3Ｌｉ、ＣＦ3ＣＯＯＬｉ、（ＣＦ3ＣＯ）2ＮＬｉ、（ＦＳＯ2）2ＮＬｉ、（ＣＦ3ＳＯ2）2ＮＬｉ、（Ｃ2Ｆ5ＳＯ2）２ＮＬｉなどが挙げられるが、本発明は、かかる例示のみに限定されるものではない。前記有機溶媒としては、例えば、ジメチルカーボネート、エチレンカーボネート、ジエチルカーボネート、プロピレンカーボネート、ブチレンカーボネート、メチルエチルカーボネートなどのカーボネート、γ−ブチロラクトン、ギ酸メチルなどのエステル、１，２−ジメトキシエタン、テトラヒドロフランなどのエーテルなどが挙げられるが、本発明は、かかる例示のみに限定されるものではない。
【００９９】
リチウムイオン二次電池は、例えば、正極と負極とをセパレータを介して重ね合わせ、得られた積層体を電池容器に入れ、電池容器に電解液を注入して封口することにより、容易に製造することができる。電池容器には、必要に応じてエキスパンドメタルや、ヒューズ、ＰＴＣ素子などの過電流防止素子、リード板などを入れ、電池内部の圧力上昇、過充放電の防止をしてもよい。電池の形状としては、例えば、コイン型、ボタン型、シート型、円筒型、角形、扁平型などが挙げられるが、本発明は、かかる例示のみに限定されるものではない。
【０１００】
二次電池の充放電を５０回繰り返した５０サイクル後の電気容量維持率は、好ましくは８５％以上、より好ましくは９５％以上である。
【実施例】
【０１０１】
次に本発明を実施例に基づいてさらに詳細に説明するが、本発明は、かかる実施例のみに限定されるものではない。【０１０２】
製造例１
攪拌機、温度計、冷却器、窒素ガス導入管および滴下ロートを備えた４つ口セパラブルフラスコ内に、イオン交換水４９４．５質量部を投入した。フラスコの内温を７５℃に維持しながら攪拌下で緩やかに窒素ガスをフラスコ内に流し、フラスコ内を完全に窒素ガス置換した。【０１０３】
２．７％ポリオキシエチレン多環フェニルエーテル硫酸エステル塩水溶液３６６．３質量部と、メチルアクリレート７０５質量部、ブチルアクリレート２５０質量部、アクリル酸２０質量部およびＮ−メチロールアクリルアミド２５質量部からなる単量体成分とを均一な組成となるように混合することにより、プレエマルションを調製した。【０１０４】
過硫酸アンモニウム３．５質量部をイオン交換水６６．５質量部に溶解させ、重合開始剤水溶液を調製した。また、二亜硫酸ナトリウム１．５質量部をイオン交換水５８．５質量部に溶解させ、還元剤水溶液を調製した。【０１０５】
フラスコ内の温度を７５℃に保ちながら、前記で得られたプレエマルション、開始剤水溶液および還元剤水溶液を２時間にわたって均一にフラスコ内に滴下した。滴下終了後、フラスコの内温を７５℃に保ちながら、さらに１．５時間攪拌を続けた後、冷却することにより、反応を終了し、不揮発分含量５０質量％の樹脂エマルションを得た。得られた樹脂エマルションに５％水酸化リチウム一水和物の水溶液およびイオン交換水を加え、撹拌することにより、樹脂エマルションの２５℃におけるｐＨを６．７に調整し、不揮発分含量が４０質量％である樹脂エマルションＡを得た。なお、樹脂エマルションの２５℃におけるｐＨは、ガラス電極式水素イオン温度計〔（株）堀場製作所製、品番：Ｆ−２１〕を用いて測定した。また、粘度計〔東機産業（株）製、品番：ＴＶＢ−１０〕を用い、２５±１℃の温度で３０ｒｐｍの条件で測定したときの樹脂エマルションＡの粘度は、２３１０ｍＰａ・ｓであった。また、得られた樹脂エマルションＡに含まれる樹脂粒子（エマルション粒子）を構成しているアクリル系ポリマー重合体のガラス転移温度は−１０℃であった。【０１０６】
製造例２
攪拌機、温度計、冷却器、窒素ガス導入管および滴下ロートを備えた４つ口セパラブルフラスコ内に、イオン交換水４９４．５質量部を投入した。フラスコの内温を７５℃に維持しながら攪拌下で緩やかに窒素ガスをフラスコ内に流し、フラスコ内を完全に窒素ガス置換した。【０１０７】
２．７％ポリオキシエチレン多環フェニルエーテル硫酸エステル塩水溶液３６６．３質量部と、ブチルアクリレート２５０質量部、メチルアクリレート３４５質量部、メチルメタクリレート３６０質量部、アクリル酸２０質量部およびＮ−メチロールアクリルアミド２５質量部からなる単量体成分とを均一な組成となるように混合することにより、プレエマルションを調製した。【０１０８】
過硫酸アンモニウム３．５質量部をイオン交換水６６．５質量部に溶解させ、重合開始剤水溶液を調製した。また、二亜硫酸ナトリウム１．５質量部をイオン交換水５８．５質量部に溶解させ、還元剤水溶液を調製した。【０１０９】
フラスコ内の温度を７５℃に保ちながら、前記で得られたプレエマルション、開始剤水溶液および還元剤水溶液を２時間にわたって均一にフラスコ内に滴下した。滴下終了後、フラスコの内温を７５℃に保ちながら、さらに１．５時間攪拌を続けた後、冷却することにより、反応を終了し、不揮発分含量５０質量％の樹脂エマルションを得た。得られた樹脂エマルションに５％水酸化リチウム一水和物の水溶液およびイオン交換水を加え、撹拌することにより、樹脂エマルションの２５℃におけるｐＨを６．７に調整し、不揮発分含量が４０質量％である樹脂エマルションＢを得た。なお、樹脂エマルションの２５℃におけるｐＨは、ガラス電極式水素イオン温度計〔（株）堀場製作所製、品番：Ｆ−２１〕を用いて測定した。また、得られた樹脂エマルションＢに含まれる樹脂粒子（エマルション粒子）を構成しているアクリル系ポリマー重合体のガラス転移温度は１５℃であった。【０１１０】
製造例３
攪拌機、温度計、冷却器、窒素ガス導入管および滴下ロートを備えた４つ口セパラブルフラスコ内に、イオン交換水４９４．５質量部を投入した。フラスコの内温を７５℃に維持しながら攪拌下で緩やかに窒素ガスをフラスコ内に流し、フラスコ内を完全に窒素ガス置換した。【０１１１】
２．７％ポリオキシエチレン多環フェニルエーテル硫酸エステル塩水溶液３６６．３質量部と、ブチルアクリレート６４０質量部、メチルアクリレート２９０質量部、アクリル酸２０質量部、アクリロニトリル２５質量部およびＮ−メチロールアクリルアミド２５質量部からなる単量体成分とを均一な組成となるように混合することにより、プレエマルションを調製した。【０１１２】
過硫酸アンモニウム３．５質量部をイオン交換水６６．５質量部に溶解させ、重合開始剤水溶液を調製した。また、二亜硫酸ナトリウム１．５質量部をイオン交換水５８．５質量部に溶解させ、還元剤水溶液を調製した。【０１１３】
フラスコ内の温度を７５℃に保ちながら、前記で得られたプレエマルション、開始剤水溶液および還元剤水溶液を２時間にわたって均一にフラスコ内に滴下した。滴下終了後、フラスコの内温を７５℃に保ちながら、さらに１．５時間攪拌を続けた後、冷却することにより、反応を終了し、不揮発分含量５０質量％の樹脂エマルションを得た。得られた樹脂エマルションに５％水酸化リチウム一水和物の水溶液およびイオン交換水を加え、撹拌することにより、樹脂エマルションの２５℃におけるｐＨを６．７に調整し、不揮発分含量が４０質量％である樹脂エマルションＣを得た。なお、樹脂エマルションの２５℃におけるｐＨは、ガラス電極式水素イオン温度計〔（株）堀場製作所製、品番：Ｆ−２１〕を用いて測定した。また、得られた樹脂エマルションＣに含まれる樹脂粒子（エマルション粒子）を構成しているアクリル系ポリマー重合体のガラス転移温度は−３５℃であった。【０１１４】
製造例４
攪拌機、温度計、冷却器、窒素ガス導入管および滴下ロートを備えた４つ口セパラブルフラスコ内に、イオン交換水４９４．５質量部を投入した。フラスコの内温を７５℃に維持しながら攪拌下で緩やかに窒素ガスをフラスコ内に流し、フラスコ内を完全に窒素ガス置換した。【０１１５】
２．７％ポリオキシエチレン多環フェニルエーテル硫酸エステル塩水溶液３６６．３質量部と、エチルアクリレート８５５質量部、アクリロニトリル１００質量部、アクリル酸２０質量部およびＮ−メチロールアクリルアミド２５質量部からなる単量体成分とを均一な組成となるように混合することにより、プレエマルションを調製した。【０１１６】
過硫酸アンモニウム３．５質量部をイオン交換水６６．５質量部に溶解させ、重合開始剤水溶液を調製した。また、二亜硫酸ナトリウム１．５質量部をイオン交換水５８．５質量部に溶解させ、還元剤水溶液を調製した。【０１１７】
フラスコ内の温度を７５℃に保ちながら、前記で得られたプレエマルション、開始剤水溶液および還元剤水溶液を２時間にわたって均一にフラスコ内に滴下した。滴下終了後、フラスコの内温を７５℃に保ちながら、さらに１．５時間攪拌を続けた後、冷却することにより、反応を終了し、不揮発分含量５０質量％の樹脂エマルションを得た。得られた樹脂エマルションに５％水酸化リチウム一水和物の水溶液およびイオン交換水を加え、撹拌することにより、樹脂エマルションの２５℃におけるｐＨを６．７に調整し、不揮発分含量が４０質量％である樹脂エマルションＤを得た。なお、樹脂エマルションの２５℃におけるｐＨは、ガラス電極式水素イオン温度計〔（株）堀場製作所製、品番：Ｆ−２１〕を用いて測定した。また、得られた樹脂エマルションＤに含まれる樹脂粒子（エマルション粒子）を構成しているアクリル系ポリマー重合体のガラス転移温度は−１２℃であった。【０１１８】
製造例５
攪拌機、温度計、冷却器、窒素ガス導入管および滴下ロートを備えた４つ口セパラブルフラスコ内に、イオン交換水４９４．５質量部を投入した。フラスコの内温を７５℃に維持しながら攪拌下で緩やかに窒素ガスをフラスコ内に流し、フラスコ内を完全に窒素ガス置換した。【０１１９】
２．７％ポリオキシエチレン多環フェニルエーテル硫酸エステル塩水溶液３６６．３質量部と、ブチルアクリレート２７０質量部、メチルアクリレート６４５質量部、アクリロニトリル２５質量部、アクリル酸２０質量部およびＮ−メチロールアクリルアミド４０質量部からなる単量体成分とを均一な組成となるように混合することにより、プレエマルションを調製した。【０１２０】
過硫酸アンモニウム３．５質量部をイオン交換水６６．５質量部に溶解させ、重合開始剤水溶液を調製した。また、二亜硫酸ナトリウム１．５質量部をイオン交換水５８．５質量部に溶解させ、還元剤水溶液を調製した。【０１２１】
フラスコ内の温度を７５℃に保ちながら、前記で得られたプレエマルション、開始剤水溶液および還元剤水溶液を２時間にわたって均一にフラスコ内に滴下した。滴下終了後、フラスコの内温を７５℃に保ちながら、さらに１．５時間攪拌を続けた後、冷却することにより、反応を終了し、不揮発分含量５０質量％の樹脂エマルションを得た。得られた樹脂エマルションに５％水酸化リチウム一水和物の水溶液およびイオン交換水を加え、撹拌することにより、樹脂エマルションの２５℃におけるｐＨを６．７に調整し、不揮発分含量が４０質量％である樹脂エマルションＥを得た。なお、樹脂エマルションの２５℃におけるｐＨは、ガラス電極式水素イオン温度計〔（株）堀場製作所製、品番：Ｆ−２１〕を用いて測定した。また、得られた樹脂エマルションＥに含まれる樹脂粒子（エマルション粒子）を構成しているアクリル系ポリマー重合体のガラス転移温度は−１０℃であった。【０１２２】
製造例６
攪拌機、温度計、冷却器、窒素ガス導入管および滴下ロートを備えた４つ口セパラブルフラスコ内に、イオン交換水４９４．５質量部を投入した。フラスコの内温を７５℃に維持しながら攪拌下で緩やかに窒素ガスをフラスコ内に流し、フラスコ内を完全に窒素ガス置換した。【０１２３】
２．７％ポリオキシエチレン多環フェニルエーテル硫酸エステル塩水溶液３６６．３質量部と、ブチルアクリレート２５０質量部、メチルアクリレート７０５質量部、アクリル酸２０質量部およびグリシジルメタクリレート２５質量部からなる単量体成分とを均一な組成となるように混合することにより、プレエマルションを調製した。【０１２４】
過硫酸アンモニウム３．５質量部をイオン交換水６６．５質量部に溶解させ、重合開始剤水溶液を調製した。また、二亜硫酸ナトリウム１．５質量部をイオン交換水５８．５質量部に溶解させ、還元剤水溶液を調製した。【０１２５】
フラスコ内の温度を７５℃に保ちながら、前記で得られたプレエマルション、開始剤水溶液および還元剤水溶液を２時間にわたって均一にフラスコ内に滴下した。滴下終了後、フラスコの内温を７５℃に保ちながら、さらに１．５時間攪拌を続けた後、冷却することにより、反応を終了し、不揮発分含量５０質量％の樹脂エマルションを得た。得られた樹脂エマルションに５％水酸化リチウム一水和物の水溶液およびイオン交換水を加え、撹拌することにより、樹脂エマルションの２５℃におけるｐＨを６．７に調整し、不揮発分含量が４０質量％である樹脂エマルションＦを得た。なお、樹脂エマルションの２５℃におけるｐＨは、ガラス電極式水素イオン温度計〔（株）堀場製作所製、品番：Ｆ−２１〕を用いて測定した。また、得られた樹脂エマルションＦに含まれる樹脂粒子（エマルション粒子）を構成しているアクリル系ポリマー重合体のガラス転移温度は−１０℃であった。【０１２６】
比較製造例１
製造例１において、Ｎ−メチロールアクリルアミドを使用しなかったこと以外は、製造例１と同様にして不揮発分含量が４０質量％である樹脂エマルションＧを得た。得られた樹脂エマルションＧに含まれる樹脂粒子（エマルション粒子）を構成しているアクリル系ポリマー重合体のガラス転移温度は−１０℃であった。【０１２７】
比較製造例２
攪拌機、温度計、冷却器、窒素ガス導入管および滴下ロートを備えた４つ口セパラブルフラスコ内に、イオン交換水４９４．５質量部を投入した。フラスコの内温を７５℃に維持しながら攪拌下で緩やかに窒素ガスをフラスコ内に流し、フラスコ内を完全に窒素ガス置換した。【０１２８】
２．７％ポリオキシエチレン多環フェニルエーテル硫酸エステル塩水溶液３６６．３質量部と、ブチルアクリレート５７５質量部、メチルメタクリレート３５５質量部、アクリロニトリル２５質量部、アクリル酸２０質量部およびＮ−メチロールアクリルアミド２５質量部からなる単量体成分とを均一な組成となるように混合することにより、プレエマルションを調製した。【０１２９】
過硫酸アンモニウム３．５質量部をイオン交換水６６．５質量部に溶解させ、重合開始剤水溶液を調製した。また、二亜硫酸ナトリウム１．５質量部をイオン交換水５８．５質量部に溶解させ、還元剤水溶液を調製した。【０１３０】
フラスコ内の温度を７５℃に保ちながら、前記で得られたプレエマルション、開始剤水溶液および還元剤水溶液を２時間にわたって均一にフラスコ内に滴下した。滴下終了後、フラスコの内温を７５℃に保ちながら、さらに１．５時間攪拌を続けた後、冷却することにより、反応を終了し、不揮発分含量５０質量％の樹脂エマルションを得た。得られた樹脂エマルションに５％水酸化リチウム一水和物の水溶液およびイオン交換水を加え、撹拌することにより、樹脂エマルションの２５℃におけるｐＨを６．７に調整し、不揮発分含量が４０質量％である樹脂エマルションＨを得た。なお、樹脂エマルションの２５℃におけるｐＨは、ガラス電極式水素イオン温度計〔（株）堀場製作所製、品番：Ｆ−２１〕を用いて測定した。また、得られた樹脂エマルションＨに含まれる樹脂粒子（エマルション粒子）を構成しているアクリル系ポリマー重合体のガラス転移温度は−１０℃であった。【０１３１】
なお、樹脂エマルションにおける不揮発分量は、以下の方法に基づいて測定した。
〔樹脂エマルションにおける不揮発分量の測定方法〕
樹脂エマルション約１ｇをアルミニウム製の皿に秤量し、１５０℃の熱風乾燥機中で３０分間乾燥させ、乾燥前後の質量から、式：
［不揮発分含量（質量％）］＝［（乾燥後の質量）÷（乾燥前の質量）］×１００
に基づいて求めた。【０１３２】
実施例１
２質量％カルボキシメチルセルロース〔第一工業製薬（株）製、商品名：セロゲンＢＳＨ−６〕水溶液７５質量部と、アセチレンブラック粉末〔電気化学工業（株）製〕７質量部とを均一な組成となるように混合することにより、混合物を得た。【０１３３】
前記で得られた混合物に、ニッケルマンガンコバルト酸リチウム〔日本化学工業（株）製、商品名：セルシードＮＭＣ１１１〕１００質量部を添加し、均一な組成となるように混合し、さらにイオン交換水９．１質量部および前記で得られた樹脂エマルションＡ３．８質量部を添加することにより、リチウムイオン二次電池用水系正極組成物を得た。【０１３４】
前記で得られたリチウムイオン二次電池用水系正極組成物を用い、以下の方法に基づいてサンプルの剥離強度を測定したところ、当該剥離強度は、４２Ｎ／ｍであった。【０１３５】
〔剥離強度の測定方法〕
リチウムイオン二次電池用水系正極組成物をアプリケーターで集電体であるアルミニウム箔に塗工し、８０℃で１０分間乾燥させた後、ロールプレス機にて線圧５ｋＮでプレスすることにより、正極を作製した。【０１３６】
次に、前記で得られた正極を８０℃の雰囲気中で減圧乾燥させることにより、密度が１５ｍｇ／ｃｍ２であるサンプルを得た。前記で得られたサンプルを幅２５ｍｍ、長さ１００ｍｍに裁断し、アルミニウム板に貼り付け、２３℃の雰囲気中にて引張試験機〔テスター産業（株）製〕を用いて剥離方向９０°、剥離速度２０ｍｍ／分における剥離強度を測定した。【０１３７】
また、前記で得られた正極の柔軟性を以下の柔軟性の試験方法に基づいて調べた。その結果、当該正極には異常が認められなかった。【０１３８】
〔柔軟性の試験方法〕
正極を直径１０ｍｍの金属棒に沿って円弧を描くようにして折り曲げ角度を９０°に設定して折り曲げ、折り曲げ部の曲面の表面状態を目視で観察し、異常がないかどうかを調べた。【０１３９】
実施例２
実施例１において、樹脂エマルションＡの代わりに樹脂エマルションＢを用いたこと以外は、実施例１と同様にしてサンプルを作製し、その剥離強度を調べた。その結果、前記で得られたサンプルの剥離強度は、３１Ｎ／ｍであった。【０１４０】
また、前記で得られた正極の柔軟性を前記柔軟性の試験方法に基づいて調べたところ、当該正極に使用上支障のない程度の若干の割れが認められた。【０１４１】
実施例３
実施例１において、樹脂エマルションＡの代わりに樹脂エマルションＣを用いたこと以外は、実施例１と同様にしてサンプルを作製し、その剥離強度を調べた。その結果、前記で得られたサンプルの剥離強度は、３０Ｎ／ｍであった。【０１４２】
また、前記で得られた正極の柔軟性を前記柔軟性の試験方法に基づいて調べたが、当該正極には異常が認められなかった。【０１４３】
実施例４
実施例１において、樹脂エマルションＡの代わりに樹脂エマルションＤを用いたこと以外は、実施例１と同様にしてサンプルを作製し、その剥離強度を調べた。その結果、前記で得られたサンプルの剥離強度は、３３Ｎ／ｍであった。【０１４４】
また、前記で得られた正極の柔軟性を前記柔軟性の試験方法に基づいて調べたが、当該正極には異常が認められなかった。【０１４５】
実施例５
実施例１において、樹脂エマルションＡの代わりに樹脂エマルションＥを用いたこと以外は、実施例１と同様にしてサンプルを作製し、その剥離強度を調べた。その結果、前記で得られたサンプルの剥離強度は、３９Ｎ／ｍであった。【０１４６】
また、前記で得られた正極の柔軟性を前記柔軟性の試験方法に基づいて調べたが、当該正極には異常が認められなかった。【０１４７】
実施例６
実施例１において、樹脂エマルションＡの代わりに樹脂エマルションＦを用いたこと以外は、実施例１と同様にしてサンプルを作製し、その剥離強度を調べた。その結果、前記で得られたサンプルの剥離強度は、３４Ｎ／ｍであった。【０１４８】
また、前記で得られた正極の柔軟性を前記柔軟性の試験方法に基づいて調べたが、当該正極には異常が認められなかった。【０１４９】
比較例１
実施例１において、樹脂エマルションＡの代わりに樹脂エマルションＧを用いたこと以外は、実施例１と同様にしてサンプルを作製し、その剥離強度を調べた。その結果、前記で得られたサンプルの剥離強度は、２２Ｎ／ｍであり、当該剥離強度が低かったことから、柔軟性を調べることを中止した。【０１５０】
比較例２
実施例１において、樹脂エマルションＡの代わりに樹脂エマルションＨを用いたこと以外は、実施例１と同様にしてサンプルを作製し、その剥離強度を調べた。その結果、前記で得られたサンプルの剥離強度は、２２Ｎ／ｍであり、当該剥離強度が低かったことから、柔軟性を調べることを中止した。【０１５１】
以上の結果から、各実施例によれば、比較例１および２と対比して、活物質同士および活物質と集電体との結着性に優れ、リチウムイオン二次電池の電極に好適に用いることができるリチウムイオン二次電池の電極用バインダーが得られることがわかる。また、各実施例で得られた電極用バインダー、なかでも実施例１および実施例３〜６で得られた電極用バインダーは、柔軟性に優れている電極を形成することがわかる。